수 광면 전극 ( 13 ) 및 출력 취 출 전극 ( 15 ) 의 형성 에 는 , 표 1 에 나타내 는 G 4 , G 16 , G 20 , G 40 또는 G 41 의 전극 용 글 래스 조성물 을 함유 하 는 Ag 계 전극 용 페이스트 를 이용 했 다 . 이 들 전극 용 글 래스 조성물 은 , 실시 예 1 과 마찬가지 로 , 평균 입경 3 ㎛ 이하 의 분쇄 분 을 이용 하 여 , Ag 입자 100 중량 부 에 대하 여 7 중량 부 혼합 했 다 . Ag 입자 , 수지 바인더 및 용제 에 관해서 도 , 실시 예 1 과 같 은 것 을 사용 하 고 , Ag 입자 와 글래스 조성물 입자 를 함유 하 는 페이스트 고형분 의 함유량 이 70 ∼ 75 중량 % 가 되 도록 Ag 전극 용 페이스트 를 제작 했 다 .